(57)【要約】      （修正有）【課題】透湿防水シートの膨張を抑制できながら、広い温度範囲において優れた粘着性を有する粘着テープを提供する。【解決手段】基材２と、基材２の一方面に積層される対象側粘着層３と、基材２の他方面に積層されるシート側粘着層４とを有し、対象側粘着層３をアルミニウム板に貼付し、シート側粘着層４を透湿防水シートに貼付した状態で、６０℃で５日間加熱した後の透湿防水シートの膨張率が０．５％以下である粘着テープ１において、対象側粘着層３に、ブチルゴム４０〜９３質量％とポリイソブチレン７〜６０質量％とを含有する第１ゴム成分と、第１ゴム成分１００質量部に対して８２〜１２８質量部の配合割合で対象側粘着層３に配合され、４０℃における動粘度が１００〜９０００ｍｍ２／ｓである第１軟化剤とを含有させる。【選択図】図１
2015054888.tif 000002
【特許請求の範囲】
【請求項１】
基材と、
前記基材の一方面に積層され、第１ゴム成分と第１軟化剤とを含有する第１粘着剤層と、
前記基材の他方面に積層される第２粘着剤層と
を有し、
前記第１粘着剤層をアルミニウム板に貼付し、前記第２粘着剤層を透湿防水シートに貼付した状態で、６０℃で５日間加熱した後の前記透湿防水シートの膨張率が０．５％以下であり、
前記第１ゴム成分は、ブチルゴム４０〜９３質量％とポリイソブチレン７〜６０質量％とを含有し、
前記第１軟化剤は、前記第１ゴム成分１００質量部に対して８２〜１２８質量部の配合割合で前記第１粘着剤層に配合されており、４０℃における動粘度が１００〜９０００ｍｍ２／ｓである
ことを特徴とする、粘着テープ。
【請求項２】
前記第２粘着剤層は、ブチルゴムを含有する第２ゴム成分と、重量平均分子量が１０００以上の第２軟化剤とを含有する
ことを特徴とする、請求項１に記載の粘着テープ。
【請求項３】
前記第１軟化剤の流動点は、−５５〜−１０℃である
ことを特徴とする、請求項１または２に記載の粘着テープ。
【請求項４】
前記第１ゴム成分中の前記ポリイソブチレンの粘度平均分子量は、５０００００〜３００００００である
ことを特徴とする、請求項１〜３のいずれか一項に記載の粘着テープ。
【請求項５】
前記基材は、少なくとも１つの樹脂層を有する
ことを特徴とする、請求項１〜４のいずれか一項に記載の粘着テープ。
【発明の詳細な説明】
【技術分野】
【０００１】
本発明は、透湿防水シートを施工対象に施工するための粘着テープに関する。
【背景技術】
【０００２】
従来、壁や屋根材などの施工対象に、透湿防水シートを貼付することが知られている。
【０００３】
例えば、基材の片面にブチルゴムをベースとする粘着剤層（Ａ）を有し、基材の他の片面に粘着剤層（Ｂ）を有する両面粘着シートを用いて、施工対象に透湿防水シートを貼付することが提案されている（例えば、下記特許文献１参照。）。
【０００４】
この両面粘着シートは、粘着剤層（Ｂ）側で施工対象に貼付され、粘着剤層（Ａ）側で透湿防水シートに貼付された場合に、６０℃における透湿防水シートの膨張率を０．５％以下に抑えることができる。
【先行技術文献】
【特許文献】
【０００５】
【特許文献１】特開２００３−２１３２３１号公報
【発明の概要】
【発明が解決しようとする課題】
【０００６】
しかるに、特許文献１に記載の両面粘着シートでは、低温から高温にわたる広い温度範囲、とりわけ、低温（−１０℃程度）において、粘着性を十分に満足することができない場合がある。
【０００７】
本発明の目的は、透湿防水シートの膨張を抑制できながら、広い温度範囲において優れた粘着性を有する粘着テープを提供することにある。
【課題を解決するための手段】
【０００８】
上記目的を達成するため、本発明の粘着テープは、基材と、前記基材の一方面に積層され、第１ゴム成分と第１軟化剤とを含有する第１粘着剤層と、前記基材の他方面に積層される第２粘着剤層とを有し、前記第１粘着剤層をアルミニウム板に貼付し、前記第２粘着剤層を透湿防水シートに貼付した状態で、６０℃で５日間加熱した後の前記透湿防水シートの膨張率が０．５％以下であり、前記第１ゴム成分は、ブチルゴム４０〜９３質量％とポリイソブチレン７〜６０質量％とを含有し、前記第１軟化剤は、前記第１ゴム成分１００質量部に対して８２〜１２８質量部の配合割合で前記第１粘着剤層に配合されており、４０℃における動粘度が１００〜９０００ｍｍ２／ｓであることを特徴としている。
【０００９】
また、本発明の粘着テープでは、前記第２粘着剤層は、ブチルゴムを含有する第２ゴム成分と、重量平均分子量が１０００以上の第２軟化剤とを含有することが好適である。
【００１０】
また、本発明の粘着テープでは、前記第１軟化剤の流動点は、−５５〜−１０℃である
ことが好適である。
【００１１】
また、本発明の粘着テープでは、前記第１ゴム成分中の前記ポリイソブチレンの粘度平均分子量は、５０００００〜３００００００であることが好適である。
【００１２】
また、本発明の粘着テープでは、前記基材は、少なくとも１つの樹脂層を有することが好適である。
【発明の効果】
【００１３】
本発明の粘着テープは、第１粘着剤層において、ブチルゴムおよびポリイソブチレンを特定の配合割合で含む第１ゴム成分と、動粘度が特定の範囲である第１軟化剤とを特定の配合割合で含んでいる。
【００１４】
そのため、第１粘着剤層を施工対象に貼付し、第２粘着剤層を透湿防水シートに貼付するようにして、透湿防水シートを施工対象に施工した場合、広い温度範囲において優れた粘着性を実現できる。
【００１５】
また、本発明の粘着テープは、第１粘着剤層をアルミニウム板に貼付し、第２粘着剤層を透湿防水シートに貼付した状態で、６０℃で５日間加熱した後の透湿防水シートの膨張率が０．５％以下である。
【００１６】
そのため、第１粘着剤層を施工対象に貼付し、第２粘着剤層を透湿防水シートに貼付するようにして、透湿防水シートを施工対象に施工した場合、透湿防水シートの膨張を抑制することができる。
【図面の簡単な説明】
【００１７】
【図１】図１は、本発明の一実施形態としての粘着テープを示す断面図である。
【図２】図２は、施工対象に対する透湿防水シートの施工を説明する説明図である。
【図３】図３は、実施例における保持力の測定方法を説明する正面図を示す。
【発明を実施するための形態】
【００１８】
図１は、本発明の一実施形態としての粘着テープを示す断面図である。
【００１９】
本発明の粘着テープ１は、図１に示すように、基材２と、第１粘着剤層としての対象側粘着層３と、第２粘着剤層としてのシート側粘着層４とを備えている。また、粘着テープ１は、必要により、保護シート５を備えている。
【００２０】
基材２は、樹脂層としての第１層６と、必要により、第２層７とを備えている。
【００２１】
第１層６は、後述する粘着付与剤や軟化剤を透過しない材料からなる。第１層６としては、例えば、ポリエチレンテレフタレート、ポリエチレン、ポリプロピレン、ポリ塩化ビニル、ポリスチレン、ポリアクリロニトリル、セルロース、アセチルセルロースなどの樹脂からなるフィルム、好ましくは、硬質フィルムが挙げられる。第１層６は、複数設けられてもよい。第１層６の厚みは、例えば、１０μｍ以上であり、例えば、１００μｍ以下である。
【００２２】
第２層７としては、例えば、紙、織物、不織布などの繊維材料が挙げられる。第２層７は、複数設けられてもよい。第２層７は、必要により、第１層６の一方面に積層される。第２層７が第１層６に積層される場合として、より具体的には、例えば、第２層７を第１層６でラミネートしたものが挙げられる。第２層７の厚みは、例えば、１０μｍ以上であり、例えば、２００μｍ以下である。
【００２３】
対象側粘着層３は、基材２の一方面に積層されている。対象側粘着層３の厚みは、例えば、０．１０μｍ以上であり、例えば、０．５０μｍ以下である。
【００２４】
シート側粘着層４は、基材２の他方面に積層されている。シート側粘着層４の厚みは、例えば、０．０５μｍ以上であり、例えば、０．４０μｍ以下である。
【００２５】
保護シート５としては、例えば、シリコーン系剥離処理剤などの剥離処理剤が塗布された樹脂フィルム（例えば、ポリエチレンテレフタレートフィルム）や紙などが挙げられる。保護シート５の厚みは、例えば、１μｍ以上であり、例えば、１０００μｍ以下である。
【００２６】
粘着テープ１を作製するには、まず、シート側粘着層４を得るための粘着剤組成物を調製する。以下、シート側粘着層４を得るための粘着剤組成物を、シート側粘着剤組成物と記載する。
【００２７】
詳しくは、シート側粘着剤組成物は、第２ゴム成分としてのシート側ゴム成分と、第２軟化剤としてのシート側軟化剤とを含有する。
【００２８】
シート側ゴム成分は、必須成分として、ブチルゴムを含有する。
【００２９】
ブチルゴムは、イソブテン（イソブチレン）および少量のイソプレンの共重合体（イソブチレン・イソプレンゴム）である。ブチルゴムの種類は特に限定されず、例えば、再生ブチルゴム、合成ブチルゴムなどが挙げられる。ブチルゴムは、同一種類を単独使用または異なる種類を併用することができる。ブチルゴムとして、好ましくは、加工性の観点から、再生ブチルゴムが挙げられる。
【００３０】
ブチルゴムのムーニー粘度は、例えば、２０（ＭＬ１＋４、１００℃）以上、好ましくは、３０（ＭＬ１＋４、１００℃）以上であり、また、例えば、１００（ＭＬ１＋４、１００℃）以下、好ましくは、８０（ＭＬ１＋４、１００℃）以下である。
【００３１】
なお、シート側ゴム成分は、必要により、例えば、ポリイソブチレン、アクリルゴム、シリコーンゴム、ウレタンゴム、ビニルアルキルエーテルゴム、ポリビニルアルコールゴム、ポリビニルピロリドンゴム、ポリアクリルアミドゴム、セルロースゴム、天然ゴム、ブタジエンゴム、クロロプレンゴム、スチレン・ブタジエンゴム、アクリロニトリル・ブタジエンゴム、スチレン・エチレン・ブタジエン・スチレンゴム、スチレン・イソプレン・スチレンゴム、イソプレンゴム、スチレン・ブタジエン・スチレンゴム、エチレン・プロピレンゴムなどのブチルゴム以外のゴムを含有することもできる。
【００３２】
シート側ゴム成分は、好ましくは、ポリイソブチレンを含有せず、ブチルゴムのみからなる。
【００３３】
シート側ゴム成分の重量平均分子量は、例えば、１０万以上、好ましくは、５０万以上、例えば、５００万以下である。
【００３４】
重量平均分子量は、ＧＰＣ（ゲル浸透クロマトグラフィー）測定から標準ポリスチレンの換算値として求められる。
【００３５】
シート側ゴム成分は、シート側粘着剤組成物中に、例えば、１０質量％以上、好ましくは、１５質量％以上、また、例えば、５０質量％以下、好ましくは、４５質量％以下の配合割合で配合される。
【００３６】
シート側軟化剤としては、例えば、パラフィン類、ワックス類、ナフテン類、アロマ類、アスファルト類、乾性油類（例えば、アマニ油など）、動植物油類、石油系オイル類（例えば、プロセスオイルなど）、ポリブテン、ポリイソブチレン、低分子量ポリエチレングリコール、フタル酸エステル類、リン酸エステル類、ステアリン酸またはそのエステル類、アルキルスルホン酸エステル類などが挙げられる。シート側軟化剤は、単独使用または２種以上併用することができる。シート側軟化剤として、好ましくは、ポリイソブチレン、ポリブテン、さらには、ポリイソブチレンとポリブテンとの併用が挙げられる。
【００３７】
シート側軟化剤の重量平均分子量は、例えば、１０００以上、好ましくは、３０００以上、また、例えば、１０万以下、好ましくは、８万未満である。
【００３８】
シート側軟化剤の４０℃における動粘度は、例えば、９０００ｍｍ２／ｓを超過、好ましくは、１００００ｍｍ２／ｓ以上であり、また、例えば、１００００００ｍｍ２／ｓ以下、好ましくは、１０００００ｍｍ２／ｓ以下である。
【００３９】
動粘度は、ＪＩＳＫ２２８３（２０００）に準拠して測定される。具体的には、動粘度は、ガラス製毛管式粘度計装置により測定される。なお、動粘度は、動粘度が異なる複数種類が併用される場合には、それらの混合物の動粘度として測定される。
【００４０】
シート側軟化剤は、シート側ゴム成分１００質量部に対して、例えば、３０質量部以上、好ましくは、５０質量部以上、さらに好ましくは、１２０質量部以上、例えば、２００質量部以下、好ましくは、１７０質量部以下、さらに好ましくは、１５０質量部以下となる配合割合で、シート側粘着剤組成物に配合される。
【００４１】
シート側軟化剤の配合割合が上記上限値を超えると、高温雰囲気下において、後述する透湿防水シート１２（図２参照）を固定、保持する性能が低下する場合がある。また、シート側軟化剤の配合割合が上記下限値未満であると、シート側粘着層４の低温における粘着性が低下する場合がある。
【００４２】
さらに、粘着剤組成物は、必要により、粘着付与剤、充填剤を含有することもできる。
【００４３】
粘着付与剤は、例えば、石油系樹脂、フェノール系樹脂、ロジン系樹脂、テルペン系樹脂などが挙げられる。粘着付与剤は、シート側粘着層４の粘着力を向上させる。粘着付与剤は、単独使用または併用することができる。粘着付与剤として、好ましくは、石油系樹脂が挙げられる。
【００４４】
粘着付与剤は、シート側ゴム成分１００質量部に対して、例えば、１０質量部以上、好ましくは、２０質量部以上、さらに好ましくは、３０質量部以上、例えば、２００質量部以下、好ましくは、１５０質量部以下、さらに好ましくは、７０質量部以下となる配合割合で、シート側粘着剤組成物に配合される。
【００４５】
充填剤としては、例えば、炭酸カルシウム（例えば、重質炭酸カルシウムまたは軽質炭酸カルシウムなど）、タルク、酸化チタン、カーボンブラック、シリカ、酸化マグネシウムなどが挙げられる。充填剤は、単独使用または併用することができる。充填剤として、好ましくは、炭酸カルシウムが挙げられる。充填剤は、シート側粘着層４を補強する。
【００４６】
充填剤の平均粒子径は、例えば、０．００１〜１０μｍである。また、充填剤の３５０メッシュの篩残分（ＪＩＳ  Ｋ５１０１に準拠して測定される。）は、例えば、１０質量％以下、好ましくは、５質量％以下であり、例えば、０．１質量％以上である。
【００４７】
充填剤は、シート側ゴム成分１００質量部に対して、例えば、４００質量部以下、好ましくは、３００質量部以下、さらに好ましくは、２８０質量部以下、例えば、５０質量部以上、好ましくは、１５０質量部以上となる配合割合で、シート側粘着剤組成物に配合される。
【００４８】
さらに、粘着剤組成物には、必要により、架橋剤、老化防止剤、可塑剤などの添加剤を、適宜の割合で配合することもできる。
【００４９】
そして、粘着剤組成物は、上記した各成分を上記した割合で配合して、加熱し混練して混練物として得ることができる。
【００５０】
混練には、例えば、ニーダー、バンバリーミキサー、ミキシングロールなどのバッチ式混練機や、２軸混練機などの連続混練機などが用いられる。混練における加熱温度は、例えば、８０℃以上、好ましくは、９０℃以上であり、また、例えば、１３０℃以下、好ましくは、１２５℃以下である。
【００５１】
次いで、粘着テープ１を作製するには、対象側粘着層３を得るための粘着剤組成物を調製する。以下、対象側粘着層３を得るための粘着剤組成物を、対象側粘着剤組成物と記載する。
【００５２】
詳しくは、対象側粘着剤組成物は、第１ゴム成分としての対象側ゴム成分と、第１軟化剤としての対象側軟化剤とを含有している。
【００５３】
対象側ゴム成分は、ブチルゴムと、ポリイソブチレンとを含有する。
【００５４】
ブチルゴムとしては、上記したシート側粘着剤組成物に含有されるブチルゴムと同様のブチルゴムが挙げられる。ブチルゴムとして、好ましくは、加工性の観点から、再生ブチルゴムが挙げられる。
【００５５】
また、ブチルゴムのムーニー粘度は、例えば、２０（ＭＬ１＋４、１００℃）以上、好ましくは、３０（ＭＬ１＋４、１００℃）以上であり、また、例えば、１００（ＭＬ１＋４、１００℃）以下、好ましくは、８０（ＭＬ１＋４、１００℃）以下である。
【００５６】
ブチルゴムは、対象側ゴム成分中に、例えば、４０質量％以上、好ましくは、６０質量％以上、さらに好ましくは、７０質量％以上、また、例えば、９３質量％以下、好ましくは、９０質量％以下、さらに好ましくは、８５質量％以下の割合で、含有される。ブチルゴムの割合が上記した範囲内あれば、広い温度範囲、とりわけ、高温における粘着性の低下を有効に防止することができる。
【００５７】
ポリイソブチレンは、イソブチレンの重合体である。ポリイソブチレンの粘度平均分子量は、例えば、５０万以上、好ましくは、１００万以上であり、また、例えば、３００万以下、好ましくは、２８０万以下である。ポリイソブチレンの粘度平均分子量は、ＢＡＳＦ社のカタログ「Ｏｐｐａｎｏｌ  Ｂ  Ｔｙｐｅｓ」（２００５年版）の第２頁に記載される方法に従って、測定される。
【００５８】
ポリイソブチレンの粘度平均分子量が上記した範囲内であれば、対象側粘着剤組成物の凝集力を向上させることができる。
【００５９】
ポリイソブチレンは、対象側ゴム成分中に、例えば、７質量％以上、好ましくは、１０質量％以上、さらに好ましくは、１５質量％以上、また、例えば、６０質量％以下、好ましくは、４０質量％以下、さらに好ましくは、３０質量％以下の割合で、含有される。ポリイソブチレンの割合が上記した範囲内にあれば、広い温度範囲、とりわけ、高温における対象側粘着層３の粘着性の低下を有効に防止することができる。
【００６０】
なお、対象側ゴム成分は、必要により、例えば、アクリルゴム、シリコーンゴム、ウレタンゴム、ビニルアルキルエーテルゴム、ポリビニルアルコールゴム、ポリビニルピロリドンゴム、ポリアクリルアミドゴム、セルロースゴム、天然ゴム、ブタジエンゴム、クロロプレンゴム、スチレン・ブタジエンゴム、アクリロニトリル・ブタジエンゴム、スチレン・エチレン・ブタジエン・スチレンゴム、スチレン・イソプレン・スチレンゴム、イソプレンゴム、スチレン・ブタジエン・スチレンゴム、エチレン・プロピレンゴムの、ブチルゴムおよびポリイソブチレン以外のゴムなどを含有することもできる。
【００６１】
対象側ゴム成分は、対象側粘着剤組成物中に、例えば、１０質量％以上、好ましくは、１５質量％以上であり、また、例えば、５０質量％以下、好ましくは、４５質量％以下の割合で含有される。
【００６２】
対象側軟化剤としては、例えば、上記したシート側軟化剤と同様の軟化剤が挙げられる。対象側軟化剤としては、好ましくは、ポリブテンが挙げられる。
【００６３】
対象側軟化剤の４０℃における動粘度は、例えば、１００ｍｍ２／ｓ以上、好ましくは、２００ｍｍ２／ｓ以上、さらに好ましくは、２５０ｍｍ２／ｓ以上であり、また、例えば、９０００ｍｍ２／ｓ以下、好ましくは、２０００ｍｍ２／ｓ以下、さらに好ましくは、１０００ｍｍ２／ｓ以下である。
【００６４】
対象側軟化剤の４０℃における動粘度が上記上限値を超えると、低温における粘着性が低下するとともに、高温における施工対象に対する保持性が低下する場合がある。また、対象側軟化剤の４０℃における動粘度が上記下限値未満であると、高温における粘着性が低下して、高温における施工対象に対する保持性が低下する場合がある。
【００６５】
また、対象側軟化剤の流動点は、例えば、−５５℃以上、好ましくは、−３０℃以上であり、また、例えば、−１０℃以下、好ましくは、−１５℃以下である。
【００６６】
流動点は、流動状態を保つことができる最低温度であって、例えば、ＪＩＳＫ２２６９（１９８７）に準拠して、自動流動点試験器により測定される。
【００６７】
対象側軟化剤の流動点が上記上限値を超過すると、低温における粘着性が低下するとともに、高温における施工対象に対する保持性が低下する。
【００６８】
対象側軟化剤は、対象側ゴム成分１００質量部に対して、例えば、８２質量部以上、好ましくは、９０質量部以上、さらに好ましくは、９５質量部以上、また、例えば、１２８質量部以下、好ましくは、１２５質量部以下、さらに好ましくは、１１０質量部以下となる配合割合で、対象側粘着剤組成物に配合される。
【００６９】
対象側軟化剤の配合割合が上記上限値を超過すると、施工対象に対する保持性が低下する場合がある。また、対象側軟化剤の配合割合が上記下限値未満であると、低温における粘着性が低下する場合がある。
【００７０】
さらに、対象側粘着剤組成物には、必要により、上記したシート側粘着剤組成物と同様の粘着付与剤、充填剤を配合することもできる。
【００７１】
粘着付与剤は、対象側ゴム成分１００質量部に対して、例えば、１０質量部以上、好ましくは、２０質量部以上、さらに好ましくは、３０質量部以上、例えば、２００質量部以下、好ましくは、１５０質量部以下、さらに好ましくは、７０質量部以下となる配合割合で、対象側粘着剤組成物に配合される。
【００７２】
充填剤は、対象側ゴム成分１００質量部に対して、例えば、４００質量部以下、好ましくは、３００質量部以下、さらに好ましくは、２８０質量部以下、例えば、５０質量部以上、好ましくは、１５０質量部以上となる配合割合で、対象側粘着剤組成物に配合される。
【００７３】
また、対象側粘着剤組成物には、必要により、上記したシート側粘着剤組成物と同様に、架橋剤、老化防止剤、可塑剤などの添加剤を、適宜の割合で配合することもできる。
【００７４】
また、対象側粘着剤組成物は、上記したシート側粘着剤組成物と同様に、上記した各成分を上記した割合で配合して、加熱し混練して混練物として得られる。
【００７５】
次いで、粘着テープ１を作製するには、基材２の一方面に対象側粘着層３を積層し、基材２の他方面にシート側粘着層４を積層する。
【００７６】
対象側粘着層３は、得られた対象側粘着剤組成物（混練物）を、例えば、押出機、カレンダーロール、プレス機（熱プレス機）などの成形装置により、例えば、シート形（層）状に加熱成形しながら基材の一方面に塗工することにより、得られる。
【００７７】
同様に、シート側粘着層４は、得られたシート側粘着剤組成物（混練物）を、加熱成形しながら基材の他方面に加熱成形することにより、得られる。
【００７８】
これにより、粘着テープ１が得られる。
【００７９】
対象側粘着層３の粘着力（後述する実施例に記載される方法により測定する。）は、−１０℃および６０℃において、３．０Ｎ／２５ｍｍ以上であり、好ましくは、−１０℃において、３．５Ｎ／２５ｍｍ以上、さらに好ましくは、−１０℃において、４Ｎ／２５ｍｍ以上である。
【００８０】
シート側粘着層４の粘着力（後述する実施例に記載される方法により測定する。）は、−１０℃および６０℃において、３．０Ｎ／２５ｍｍ以上であり、好ましくは、−１０℃において、３．５Ｎ／２５ｍｍ以上、さらに好ましくは、−１０℃において、４Ｎ／２５ｍｍ以上である。
【００８１】
また、対象側粘着層３のステンレス板に対する保持力（後述する実施例に記載される方法により測定する。）は、例えば、５ｍｍ以下である。保持力が上記上限以下であれば、高温における施工対象に対する保持性に優れる。
【００８２】
シート側粘着層４をアルミニウム板に貼付し、対象側粘着層３を透湿防水シート１２に貼付した状態で、６０℃で５日間加熱した後の透湿防水シート１２の膨張率は、例えば、０．５％以下、好ましくは、０．４％以下であり、例えば、０．３％以上である。
【００８３】
そして、本発明の粘着テープ１は、図２に示すように、建築・土木工事などに用いられる建材などの施工対象１１に透湿防水シート１２を貼付するために用いられる。
【００８４】
施工対象１１としては、透湿防水性が必要とされるものであって、例えば、住宅用の建材（例えば、窓周り部の周縁部、胴差部、屋根材、壁など）、建築・土木工事用の部材（例えば、貫通部、接合部など）などが挙げられる。
【００８５】
透湿防水シート１２は、厚み方向を貫通する複数の微細孔が形成された樹脂シートや、繊維間に隙間が形成された不織布などからなり、湿気は微細孔や隙間を通過する一方、雨水は遮断されるシートである。透湿防水シート１２は、上記機能を有するシートであれば特に限定されず、例えば、特開２００６−２４１７６９号公報、特開２００４−００３２２５号公報、特開２００４−００２５７７号公報などに例示されたものが挙げられる。なお、透湿防水シート１２は、粘着テープ１より大きく形成されている。
【００８６】
施工対象１１に透湿防水シート１２を貼付するには、粘着テープ１の対象側粘着層３を施工対象１１に貼着する。
【００８７】
次いで、透湿防水シート１２を、粘着テープ１のシート側粘着層４に貼付する。これにより、透湿防水シート１２が粘着テープ１を介して施工対象１１に貼付される。
【００８８】
この粘着テープ１によれば、対象側粘着層３において、ブチルゴムおよびポリイソブチレンを特定の配合割合で含む第１ゴム成分と、動粘度が特定の範囲である第１軟化剤とを特定の配合割合で含んでいる。
【００８９】
そのため、図２に示すように、対象側粘着層３を施工対象１１に貼付し、シート側粘着層４を透湿防水シート１２に貼付するようにして、透湿防水シート１２を施工対象１１に施工した場合、広い温度範囲において優れた粘着性を両立できる。
【００９０】
また、この粘着テープ１は、対象側粘着層３をアルミニウム板に貼付し、シート側粘着層４を透湿防水シート１２に貼付した状態で、６０℃で５日間加熱した後の透湿防水シート１２の膨張率が０．５％以下である。
【００９１】
そのため、対象側粘着層３を施工対象１１に貼付し、シート側粘着層４を透湿防水シート１２に貼付するようにして、透湿防水シート１２を施工対象１１に施工した場合、透湿防水シート１２の膨張を抑制することができる。
【００９２】
なお、上記した実施形態において、必要により、対象側粘着層３の上に保護シートを設けることもできる。
【実施例】
【００９３】
以下に実施例および比較例を示し、本発明をさらに具体的に説明する。なお、本発明は、何ら実施例および比較例に限定されない。なお、実施例中、配合割合を示す「部」および「％」は質量基準によるものである。また、実施例中の配合割合などの数値は、上記の実施形態において記載される対応箇所の上限値または下限値に代替することができる。
１．原料および基材の説明
下記表１に示す粘着剤組成物の原料、および、下記表２に示す粘着シートの基材について説明する。
（１）ゴム成分
ブチルゴム：ブチル２６８（ＪＳＲ社製、ムーニー粘度（ＭＬ１＋４、１００℃）４０±５）
再生ブチルゴム：再生ブチルＳ（縣ゴム工業社製、ムーニー粘度（ＭＬ１＋４、１００℃）４４±６）
ポリイソブチレン：Ｏｐｐａｎｏｌ  Ｂ  １００（ＢＡＳＦジャパン社製、粘度平均分子量１１０万）
（２）軟化剤
軟化剤Ａ：テトラックス５Ｔ（ポリイソブチレン、ＪＸ日鉱日石エネルギー社製、流動点９７．５℃、動粘度（４０℃）５００００ｍｍ２／ｓ以上、重量平均分子量５００００）
軟化剤Ｂ：ポリブテンＨＶ−３００（ポリブテン、ＪＸ日鉱日石エネルギー社製、流動点０℃、動粘度（４０℃）２６０００ｍｍ２／ｓ、重量平均分子量３０００）
軟化剤Ｃ：ポリブテンＨＶ−１５（ポリブテン、ＪＸ日鉱日石エネルギー社製、流動点−２０℃、動粘度（４０℃）６５５ｍｍ２／ｓ、重量平均分子量１３５０）
軟化剤Ｄ：ダイアナプロセスオイルＰＷ−９０（プロセスオイル、出光興産社製、流動点−１５℃、動粘度（４０℃）９０ｍｍ２／ｓ、重量平均分子量５００）
（３）粘着付与剤
粘着付与剤：エスコレッツ１２０２（石油系樹脂、エクソン社製）
（４）充填材
充填材：重質炭酸カルシウム（丸尾カルシウム社製、篩残分（３５０メッシュ）０．５％以下（ＪＩＳ  Ｋ５１０１に準拠））
（５）架橋剤
架橋剤：キノイド系架橋剤（バルノックＤＮＢ、ポリ−ｐ−ジニトロソベンゼン、大内新興化学工業社製）
（６）基材
基材１：ポリエチレンテレフタレートフィルム（厚み２５μｍ）
基材２：ポリエチレンテレフタレート不織布（厚み１００μｍ）
基材３：ポリエチレンテレフタレート不織布（厚み１００μｍ）にポリエチレンテレフタレートフィルム（厚み２５μｍ）をラミネートしたもの。
２．粘着テープの作製
表１に示す配合割合（重量部）で、ゴム成分、軟化剤、粘着付与剤、充填材および架橋剤を配合し、加熱しながら混練して、粘着剤組成物（ａ）〜（ｇ）を得た。
【００９４】
次いで、得られた各粘着剤組成物を、表２に示す組み合わせで、表２に示す基材の両面にそれぞれ塗工した。
【００９５】
詳しくは、まず、表２に示す基材の一方面に、表２に示すシート側粘着剤組成物を、カレンダーロール（８インチロール、４本）を用いて、８０℃に加熱しながら厚みが０．２ｍｍとなるように塗工した。
【００９６】
次いで、表２に示す基材の他方面に、表２に示す対象側粘着剤組成物を、カレンダーロール（８インチロール、４本）を用いて、８０℃に加熱しながら厚みが０．２ｍｍとなるように塗工した。
【００９７】
これにより、各実施例および各比較例の粘着テープを作製した。
３．評価
（１）透湿防水シートの膨張率
各実施例および各比較例の粘着テープを、幅５０ｍｍ、長さ１００ｍｍの試験片とし、対象側粘着層をアルミニウム板（厚み１ｍｍ）に貼付し、シート側粘着層を透湿防水シート（タイベックハウスラップ１０６０Ｂ、旭デュポン社製、幅１００ｍｍ×長さ１００ｍｍ）に貼付した。
【００９８】
その後、６０℃雰囲気下で５日間加熱し、試験片の長さを測定した。加熱前の試験片の長さと、加熱後の試験片の長さとから、下記式より膨張率を算出した。結果を表３に示す。
【００９９】
膨張率（％）＝｛（加熱後の長さ）−（加熱前の長さ）/加熱前の長さ｝×１００
（２）粘着力
（２−１）施工対象（針葉樹合板）に対する粘着力
各実施例および各比較例の粘着テープを、幅２５ｍｍの試験片とした。試験片と針葉樹合板を各評価温度（−１０℃、２３℃、６０℃）で１時間養生した後に、各評価温度雰囲気下で、試験片を、対象側粘着層において、針葉樹合板に貼付し、質量２ｋｇのローラーを１往復させることにより圧着した。
【０１００】
その後、各評価温度でさらに３０分養生した後、剥離角度１８０度、引き剥がし速度３００ｍｍ／ｍｉｎにより、各実施例および各比較例の粘着テープの針葉樹合板に対する粘着力を測定した。結果を表３に示す。
（２−２）透湿防水シートに対する粘着力
各実施例および各比較例の粘着テープを、幅２５ｍｍの試験片とした。試験片と透湿防水シート（タイベックハウスラップ１０６０Ｂ、旭デュポン社製）を各評価温度（−１０℃、２３℃、６０℃）で１時間養生した後に、各評価温度雰囲気下で、試験片を、シート側粘着層において、透湿防水シートの裏面に貼付し、質量２ｋｇのローラーを１往復させることにより圧着した。
【０１０１】
その後、各評価温度でさらに３０分養生した後、剥離角度１８０度、引き剥がし速度３００ｍｍ／ｍｉｎにより、各実施例および各比較例の粘着テープの透湿防水シートに対する粘着力を測定した。結果を表３に示す。
（３）保持力
図３に示すように、各実施例および各比較例の粘着テープを、幅２５ｍｍ、長さ１５０ｍｍの試験片２１とした。
【０１０２】
別途、幅５０ｍｍ、長さ１２５ｍｍの大きさに切断したステンレス板２２（ＳＵＳ４３０製）を用意した。ステンレス板２２の長手方向一端部には、厚み方向を貫通する丸穴２３を形成した。
【０１０３】
次いで、試験片２１の長手方向一端部を、対象側粘着層においてステンレス板２２の長手方向他端部の幅方向中央部に貼付した（貼り付け面積２５ｍｍ×２５ｍｍ）。その後、質量２ｋｇのローラーを１往復させることにより、試験片２１をステンレス板２２に圧着した。
【０１０４】
その後、試験片２１を６０℃で１時間養生後、ステンレス板２２の丸穴２３を固定し、試験片２１の長手方向他端部に質量２００ｇのおもりを取り付けて、矢印の方向に、試験片２１を垂下させて、５分経過後、試験片２１がステンレス板２２に対して下方にずれる距離（ずれ）を測定した。結果を表３に示す。
【０１０５】
【表１】
2015054888.tif 000003
【０１０６】
【表２】
2015054888.tif 000004
【０１０７】
【表３】
2015054888.tif 000005
【符号の説明】
【０１０８】
１      粘着テープ
２      基材
３      対象側粘着層
４      シート側粘着層
６      第１層
【図１】
2015054888.tif 000006
【図２】
2015054888.tif 000007
【図３】
2015054888.tif 000008